(57)【要約】  切断されたとしても繰り返し使用可能な３次元外科治療研修モデル用組成物を提供することを課題とし、３次元外科治療研修モデル用組成物は自己修復性を有するポリマーゲルを含む。
2019044848.tif 000002
【特許請求の範囲】
【請求項１】
自己修復性を有するポリマーゲルを含む３次元外科治療研修モデル用組成物。
【請求項２】
前記ポリマーゲルがホスト−ゲスト相互作用の原理を利用して自己修復する重合体を備えることを特徴とする、請求項１に記載の組成物。
【請求項３】
前記重合体がホスト基含有アクリルアミド系モノマー由来の構造単位を１モル％以上８モル％以下、ゲスト基含有アクリルアミド系モノマー由来の構造単位を１モル％以上８モル％以下、アクリルアミド系モノマー由来の構造単位を８４モル％以上９８モル％以下含有し、
前記ポリマーゲルは前記重合体の網目構造の間隙に水系溶媒を含み、
前記組成物の硬さが換算値で９３１ｍＮ以上４２６４ｍＮ以下である、請求項２に記載の組成物。
【請求項４】
前記ホスト基含有アクリルアミド系モノマー由来の構造単位が下記一般式（１）であり、前記ゲスト基含有アクリルアミド系モノマー由来の構造単位が下記一般式（２）であり、前記アクリルアミド系モノマー由来の構造単位が下記一般式（３）である、請求項３に記載の組成物。
【化１】
2019044848.tif 000016
【化２】
2019044848.tif 000017
【化３】
2019044848.tif 000018
（Ｒ１〜Ｒ７は水素又はメチル基を表している。ＲＨはホスト基を表しており、α−シクロデキストリン、β−シクロデキストリン、又はγ−シクロデキストリンのいずれかである。ＲＧはゲスト基を表しており、ｎ−ブチル基、ｎ−ドデシル基、ｔ−ブチル基、イソボルニル基又はアダマンチル基のいずれかである。）
【請求項５】
前記水系溶媒が水からなる、或いは水及び水よりも沸点の高い親水性溶媒を含む、請求項３又は４に記載の組成物。
【請求項６】
前記親水性溶媒がエチレングリコール、ジエチレングリコール、プロピレングリコール、ジプロピレングリコール、ポリエチレングリコール、ポリプロピレングリコール、グリセリン及びジエチレングリコールモノエチルエーテルからなる群から選ばれる少なくとも１種を含む、請求項５に記載の組成物。
【請求項７】
前記水系溶媒の含有量が前記ポリマーゲルを基準として４９．４５重量％以上８５．４５重量％以下であり、前記水系溶媒中の水の含有量が前記ポリマーゲルを基準として１５．４０重量％以上である、請求項３〜６のいずれか１項に記載の組成物。
【請求項８】
前記ポリマーゲルがフィラーを含む、請求項３〜６のいずれか１項に記載の組成物。
【請求項９】
前記フィラーは有機系フィラーである、請求項８に記載の組成物。
【請求項１０】
前記水系溶媒の含有量が前記ポリマーゲルを基準として４５．８５重量％以上６９．２１重量％以下であり、前記水系溶媒中の水の含有量が前記ポリマーゲルを基準として１４．５０重量％以上であり、
前記フィラーの含有量が前記ポリマーゲルを基準として１５．００重量％以上２６．００重量％以下である、請求項８又は９に記載の組成物。
【請求項１１】
請求項３〜７のいずれか１項に記載の組成物を製造する方法であって、
前記ホスト基含有アクリルアミド系モノマー、前記ゲスト基含有アクリルアミド系モノマー、前記アクリルアミド系モノマー、及び前記水系溶媒を混合する工程と、
前記混合する工程により得られる溶液に重合開始剤を添加する工程と、
前記ホスト基含有アクリルアミド系モノマー、前記ゲスト基含有アクリルアミド系モノマー、及び前記アクリルアミド系モノマーを重合させる工程と、を備え、
前記重合させる工程における溶液中の前記ホスト基含有アクリルアミド系モノマー、前記ゲスト基含有アクリルアミド系モノマー、前記アクリルアミド系モノマー、及び前記水系溶媒の含有量を調整することで、前記組成物の硬さを調整する、
３次元外科治療研修モデル用組成物の製造方法。
【請求項１２】
請求項８〜１０のいずれか１項に記載の組成物を製造する方法であって、
前記ホスト基含有アクリルアミド系モノマー、前記ゲスト基含有アクリルアミド系モノマー、前記アクリルアミド系モノマー、前記水系溶媒、及び前記フィラーを混合する工程と、
前記混合する工程により得られる溶液に重合開始剤を添加する工程と、
前記ホスト基含有アクリルアミド系モノマー、前記ゲスト基含有アクリルアミド系モノマー、及び前記アクリルアミド系モノマーを重合させる工程と、を備え、
前記重合させる工程における溶液中の前記ホスト基含有アクリルアミド系モノマー、前記ゲスト基含有アクリルアミド系モノマー、前記アクリルアミド系モノマー、前記水系溶媒、及び前記フィラーの含有量を調整することで、前記組成物の硬さを調整する、
３次元外科治療研修モデル用組成物の製造方法。
【請求項１３】
前記混合する工程及び添加する工程のうち少なくとも一方において重合促進剤を添加し、前記重合させる工程における溶液中の前記重合促進剤の含有量を調整することにより前記組成物の硬さを調整する、請求項１１又は１２に記載の製造方法。
【請求項１４】
前記重合させる工程により得られるゲルを浸漬用溶媒に浸漬させる工程をさらに備え、前記浸漬用溶媒は前記親水性溶媒からなり、或いは前記親水性溶媒及び水を含み、前記ゲルの浸漬時間及び前記浸漬用溶媒における前記親水性溶媒の濃度のうち少なくとも一方を調整することにより前記組成物の硬さを調整する、請求項１１〜１３のいずれか１項に記載の製造方法。
【発明の詳細な説明】
【技術分野】
【０００１】
本願は３次元外科治療研修モデル用組成物及びその製造方法に関する。
【背景技術】
【０００２】
従来から皮膚や血管、心臓、肝臓等の治療を練習するために用いられる外科治療研修モデルが開発されている。外科治療研修モデルとは、人体の器官の形状や質感を模したものであり、近年では３Ｄプリンタによる造形技術の発達により、３次元的に精巧な外科治療研修モデルの開発が進められている。【０００３】
現在、３次元外科治療研修モデルとして様々な製品が開発され、上市されている。３次元外科治療研修モデルは、特に医学部学生、看護学部学生、研修医や医療現場の医師等の医療従事者が使用するものであり、例えば、縫合や切開を練習する皮膚のモデルや、採血や注射を練習する血管のモデル、外科手術を練習する心臓及び肝臓等の臓器モデル等がある。
このように、３次元外科治療研修モデルは医療従事者の技量向上に大きく貢献している。【０００４】
これまで、３次元外科治療研修モデルに用いられる材料としては、ポリビニルアルコールやシリコン、ウレタン、ポリ乳酸、ＡＢＳ樹脂などが知られている。
例えば、特許文献１、２にはポリビニルアルコールを用いた臓器モデルが開示されている。ポリビニルアルコールを用いることにより、水分を含有するヒドロゲルを作成可能であるため、本物の臓器と感触が類似するモデルが作製可能となる。つまり、手技トレーニングをする上でリアリティーを有するモデルが作製可能となる。また、ポリビニルアルコール以外の材料を用いた３次元外科治療研修モデルの例としては特許文献３、４が挙げられる。
【先行技術文献】
【特許文献】
【０００５】
【特許文献１】特開２０１５−４１０２０号公報
【特許文献２】特開２０１０−２７７００３号公報
【特許文献３】特開２０１５−１３８１９２号公報
【特許文献４】特開２０１７−２１１３７号公報
【発明の概要】
【発明が解決しようとする課題】
【０００６】
従来の３次元外科治療研修モデルは、外科治療の研修として切断を伴う執刀トレーニング等に供されると、繰り返しの使用ができず、１度の使用で廃棄されるのが現状である。繰り返し使用ができない従来のモデルでは、例えば以下の問題が挙げられる。【０００７】
（ｉ）実際の治療現場においては、患者の容態により術前シミュレーションに掛けられる時間が制限される場合もあり、繰り返し使用ができない従来のモデルでは、短時間で多角的な（様々な執刀イメージ）シミュレーションが困難である。また、採血研修モデルにおいては、模擬血管内部に圧力を加えた模擬血液を留置しているため、採血のトレーニングで生じた針穴から模擬血液が溢れ出る虞がある。そのため、トレーニングの際に作業環境が劣悪になるだけでなく、模擬血液や採血モデルの消耗が著しい問題がある。
（ｉｉ）３次元外科治療研修モデルは比較的高価なものであるため、１度の使用で廃棄される従来のモデルでは練習に必要な数が用意できない場合があり、医療従事者が十分に練習できない虞が生じる。
（ｉｉｉ）形状や質感等に個体差が出るものであるため、練習の再現性が悪く、治療技量の向上の妨げとなる虞がある。
（ｉｖ）１回の使用で廃棄されるため廃棄物量も増加する。【０００８】
そこで本願は、切断された場合や針穴が生じた場合でも繰り返し使用可能な３次元外科治療研修モデル用組成物を提供することにより、上記課題を解決するものである。
【課題を解決するための手段】
【０００９】
本発明者らは、上記課題を解決するために鋭意検討の結果、自己修復性を有するポリマーゲルを用いることにより、繰り返し使用可能な３次元外科治療研修モデル用組成物を作製できることを見出し、本発明を完成させた。【００１０】
すなわち、本願は上記課題を解決するための一つの手段として、
自己修復性を有するポリマーゲルを含む３次元外科治療研修モデル用組成物、を開示する。【００１１】
ここで、「３次元外科治療研修モデル」とは皮膚や血管、臓器等の人体の器官を３次元的に模した構造物であり、単一の器官だけでなく、複数の器官を備えたものも含まれる。なお、「器官」とはいくつかの組織が集まって固有の形態を作り、一定の生理作用を営むものである。【００１２】
前記組成物において、前記ポリマーゲルがホスト−ゲスト相互作用の原理を利用して自己修復する重合体を備えることが好ましい。【００１３】
また、前記重合体がホスト基含有アクリルアミド系モノマー由来の構造単位を１モル％以上８モル％以下、ゲスト基含有アクリルアミド系モノマー由来の構造単位を１モル％以上８モル％以下、アクリルアミド系モノマー由来の構造単位を８４モル％以上９８モル％以下含有し、前記ポリマーゲルは前記重合体の網目構造の間隙に水系溶媒を含み、前記組成物の硬さが換算値で９３１ｍＮ以上４２６４ｍＮ以下であることが好ましい。【００１４】
ここで「換算値」とは、組成物の硬さを測定する機器の測定値から算出される換算値であり、例えばゴム硬度計のスプリング荷重の測定値から換算値を算出することができる。【００１５】
さらに、前記ホスト基含有アクリルアミド系モノマー由来の構造単位が下記一般式（１）であり、前記ゲスト基含有アクリルアミド系モノマー由来の構造単位が下記一般式（２）であり、前記アクリルアミド系モノマー由来の構造単位が下記一般式（３）であることが好ましい。【００１６】
【化１】
2019044848.tif 000003
【００１７】
【化２】
2019044848.tif 000004
【００１８】
【化３】
2019044848.tif 000005
【００１９】
ここで、Ｒ１〜Ｒ７は水素又はメチル基を表している。ＲＨはホスト基を表しており、α−シクロデキストリン、β−シクロデキストリン、又はγ−シクロデキストリンのいずれかである。ＲＧはゲスト基を表しており、ｎ−ブチル基、ｎ−ドデシル基、ｔ−ブチル基、イソボルニル基又はアダマンチル基のいずれかである。【００２０】
また、前記水系溶媒が水からなる、或いは水及び水よりも沸点の高い親水性溶媒を含むことが好ましい。前記親水性溶媒としては特に限定されないが、例えば、エチレングリコール、ジエチレングリコール、プロピレングリコール、ジプロピレングリコール、ポリエチレングリコール、ポリプロピレングリコール、グリセリン及びジエチレングリコールモノエチルエーテルからなる群から選ばれる少なくとも１種を含むことが好ましい。【００２１】
前記組成物における前記水系溶媒の含有量が前記ポリマーゲルを基準として４９．４５重量％以上８５．４５重量％以下であり、前記水系溶媒中の水の含有量が前記ポリマーゲルを基準として１５．４０重量％以上であることが好ましい。【００２２】
また、前記組成物において、前記ポリマーゲルがフィラーを含むことが好ましい。また、前記フィラーは有機系フィラーであることが好ましい。さらに、前記ポリマーゲルがフィラーを含む場合、前記水系溶媒の含有量が前記ポリマーゲルを基準として４５．８５重量％以上６９．２１重量％以下であり、前記水系溶媒中の水の含有量が前記ポリマーゲルを基準として１４．５０重量％以上であり、前記フィラーの含有量が前記ポリマーゲルを基準として１５．００重量％以上２６．００重量％以下であることが好ましい。【００２３】
さらに、本願は上記課題を解決するための一つの手段として、
上記組成物を製造する方法であって、前記ホスト基含有アクリルアミド系モノマー、前記ゲスト基含有アクリルアミド系モノマー、前記アクリルアミド系モノマー、及び前記水系溶媒を混合する工程と、前記混合する工程により得られる溶液に重合開始剤を添加する工程と、前記ホスト基含有アクリルアミド系モノマー、前記ゲスト基含有アクリルアミド系モノマー、及び前記アクリルアミド系モノマーを重合させる工程と、を備え、前記重合させる工程における溶液中の前記ホスト基含有アクリルアミド系モノマー、前記ゲスト基含有アクリルアミド系モノマー、前記アクリルアミド系モノマー、及び前記水系溶媒の含有量を調整することで、前記組成物の硬さを調整する、３次元外科治療研修モデル用組成物の製造方法、を開示する。【００２４】
上記組成物がフィラーを含む場合は、本願は上記課題を解決するための一つの手段として、
フィラーを含む上記組成物を製造する方法であって、前記ホスト基含有アクリルアミド系モノマー、前記ゲスト基含有アクリルアミド系モノマー、前記アクリルアミド系モノマー、前記水系溶媒、及び前記フィラーを混合する工程と、前記混合する工程により得られる溶液に重合開始剤を添加する工程と、前記ホスト基含有アクリルアミド系モノマー、前記ゲスト基含有アクリルアミド系モノマー、及び前記アクリルアミド系モノマーを重合させる工程と、を備え、前記重合させる工程における溶液中の前記ホスト基含有アクリルアミド系モノマー、前記ゲスト基含有アクリルアミド系モノマー、前記アクリルアミド系モノマー、前記水系溶媒、及び前記フィラーの含有量を調整することで、前記組成物の硬さを調整する、３次元外科治療研修モデル用組成物の製造方法を開示する。【００２５】
これらの製造方法において、前記混合する工程及び添加する工程のうち少なくとも一方において重合促進剤を添加し、前記重合させる工程における溶液中の前記重合促進剤の含有量を調整することにより前記組成物の硬さを調整することができる。【００２６】
また、前記重合させる工程により得られるゲルを浸漬用溶媒に浸漬させる工程をさらに備え、前記浸漬用溶媒は前記親水性溶媒からなり、或いは前記親水性溶媒及び水を含み、前記ゲルの浸漬時間及び前記浸漬用溶媒における前記親水性溶媒の濃度のうち少なくとも一方を調整することにより前記組成物の硬さを調整することができる。
【発明の効果】
【００２７】
本開示の３次元外科治療研修モデル用組成物は自己修復性を有するため、切断されたとしても切断界面を自己修復可能であり、繰り返し使用することができる。よって本開示の組成物によれば、十分に治療の練習をする機会を医療従事者に与えることができる。また、繰り返し使用することができるため、治療練習の再現性が高い。さらに、モデルの廃棄量も低減できる。
【図面の簡単な説明】
【００２８】
【図１】組成物の製造方法の１つの態様（製造方法１０）を説明する図である。
【発明を実施するための形態】
【００２９】
以下、本開示の３次元外科治療研修モデル用組成物及びその製造方法の実施形態を説明する。
【００３０】
＜３次元外科治療研修モデル用組成物＞
本開示の３次元外科治療研修モデル用組成物は自己修復性を有するポリマーゲルを含む。
【００３１】
ここで、「３次元外科治療研修モデル」とは皮膚や血管、臓器等の人体の器官を３次元的に模した構造物であり、単一の器官だけでなく、複数の器官を備えたものも含まれる。なお、「器官」とはいくつかの組織が集まって固有の形態を作り、一定の生理作用を営むものである。
【００３２】
（ポリマーゲル）
上記ポリマーゲルの好ましい形態としては、ホスト−ゲスト相互作用の原理を利用して自己修復する重合体を備えるものである。
ホスト−ゲスト相互作用とは、ゲスト基がホスト基に包接され包接錯体を形成する際に生じる非共有結合性の相互作用である。
【００３３】
（重合体）
ホスト−ゲスト相互作用の原理を利用する重合体は、ホスト基及びゲスト基が包接錯体を形成し、それにより分子中に架橋された部位が形成されるため、全体として３次元の網目構造を有する。そして、この網目構造の間隙に後述する水系溶媒が含有される。なお、非共有結合とは、共有結合以外の結合形式を意味し、疎水性相互作用や、水素結合、分子間力、静電相互作用、配位結合、π電子相互作用等を含む概念である。
ホスト−ゲスト相互作用の原理を利用して重合体を構成することにより、ポリマーゲルに自己修復性の機能を付与することができ、加えて、従来の素材（例えば、シリコンやウレタン等）では為しえなかった高伸縮性や形状記憶性、強靭性を付与することができる。特に強靭性が付与されることにより、例えば皮膚モデルを作製した場合に、針や糸で縫合したとしてもモデルに亀裂が生じ難くなる。
【００３４】
上記重合体は、アクリルアミド系モノマー由来の構造単位により構成されることが好ましい。具体的には、ホスト基含有アクリルアミド系モノマー（以下において、「ホスト基含有ＡＡモノマー」と表記することがある。）由来の構造単位、ゲスト基含有アクリルアミド系モノマー（以下において、「ゲスト基含有ＡＡモノマー」と表記することがある。）由来の構造単位、及びアクリルアミド系モノマー（以下において、「ＡＡモノマー」と表記することがある。）由来の構造単位を含む重合体を備えるポリマーゲルである。
これらのＡＡモノマーを使用して重合体を合成することにより、組成物に防腐性を付与することもできる。なお、従来用いられるポリビニルアルコールを用いたヒドロゲルでは、防腐性がなく劣化しやすい課題がある。
【００３５】
ここで、重合体を構成するこれらＡＡモノマー由来の構造単位の好ましい含有量は以下のとおりである。
重合体において、ホスト基含有ＡＡモノマー由来の構造単位が０．５モル％以上１０モル％以下、ゲスト基含有ＡＡ由来の構造単位が０．５モル％以上１０モル％以下であることが好ましい。これにより、ホスト基とゲスト基との相互作用が生じやすくなり、重合体中に架橋構造が形成され、安定した構造体が得られやすく、かつ、自己修復性にも優れた重合体となる。より好ましくは、重合体におけるホスト基含有ＡＡモノマー由来の構造単位が１モル％以上８モル％以下、ゲスト基含有ＡＡモノマー由来の構造単位が１モル％以上８モル％以下である。これにより、自己修復性が向上する。特に好ましくは、重合体におけるホスト基含有ＡＡモノマー由来の構造単位が２モル％以上４モル％以下、ゲスト基含有ＡＡモノマー由来の構造単位が２モル％以上４モル％以下である。これにより、さらに自己修復性が向上するとともに、伸縮性も向上する。
なお、重合体中におけるＡＡモノマー由来の構造単位は８０モル％以上９９モル％以下含有することが好ましく、８４モル％以上９８モル％以下であることがより好ましく、９２モル％以上９６モル％以下であることが特に好ましい。
【００３６】
重合体の重合形態は自己修復性を有することができれば特に限定されず、ランダム共重合であってもよくブロック共重合であってもよく、グラフト共重合であってもよい。
【００３７】
具体的なホスト基含有ＡＡモノマー由来の構造単位としては下記式（１）の構造が挙げられる。下記式（１）で表されるホスト基含有ＡＡモノマー由来の構造単位は重合体中に１種類のみであってもよく、２種類以上あってもよい。
【００３８】
【化４】
2019044848.tif 000006
【００３９】
ここで、Ｒ１、Ｒ２は水素又はメチル基を表している。ＲＨはホスト基を表している。
【００４０】
具体的なゲスト基含有ＡＡモノマー由来の構造単位としては下記式（２）の構造が挙げられる。下記式（２）で表されるゲスト基含有ＡＡモノマー由来の構造単位は重合体中に１種類のみであってもよく、２種類以上あってもよい。
【００４１】
【化５】
2019044848.tif 000007
【００４２】
ここで、Ｒ３、Ｒ４は水素又はメチル基を表している。ＲＧはゲスト基を表している。
【００４３】
具体的なＡＡモノマー由来の構造単位としては下記式（３）の構造が挙げられる。下記式（３）で表されるＡＡモノマー由来の構造単位は重合体中に１種類のみであってもよく、２種類以上あってもよい。
【００４４】
【化６】
2019044848.tif 000008
【００４５】
ここで、Ｒ５、Ｒ６、Ｒ７は水素又はメチル基を表している。
【００４６】
包接錯体を形成するホスト基及びゲスト基の好ましい組み合わせとしては、例えば、ホスト基としてα−シクロデキストリン（空洞サイズ：４．７〜５．２Å）を用いる場合、ゲスト基としては、炭素数４〜１８のアルキル基及びそのアルコール誘導体、カルボン酸誘導体、アミノ誘導体、環状アルキル基又はフェニル基を有するアゾベンゼン誘導体、桂皮酸誘導体等が挙げられる。上記炭素数４〜１８のアルキル基としては、ｎ−ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基が挙げられる。
【００４７】
ホスト基としてβ−シクロデキストリン（空洞サイズ：６．０〜６．５Å）を用いる場合、ゲスト基としては、ｔ−ブチル基、アダマンチル基、イソボルニル基、芳香族化合物及びそのアルコール誘導体、カルボン酸誘導体、アミノ誘導体、フェロセン誘導体、アゾベンゼン、ナフタレン誘導体、ダンシル基等が挙げられる。
【００４８】
ホスト基としてγ−シクロデキストリン（空洞サイズ：７．５〜８．５Å）を用いる場合、ゲスト基としては、炭素数１８までのアルキル基及びそのアルコール誘導体、カルボン酸誘導体、アミノ誘導体、アダマンチル基、フラーレン等の炭素原子で構成されるクラスター類、及び芳香族系ダンシル基、フェロセン誘導体、アントラセン誘導体等が挙げられる。
【００４９】
上記のほかに、ホスト基としてはカリックス［６］アレーンスルホン酸、カリックス［８］アレーンスルホン酸、１２−クラウン−４エーテル、１８−クラウン−６エーテル、［６］パラシクロファン、［２，２］パラシクロファン、ククルビット［６］ウリル及びククルビット［８］ウリルを挙げることができる。これに組み合わせるゲスト基としては、上記に例示したゲスト基のいずれかを用いることができる。
【００５０】
ホスト−ゲスト相互作用が起こりやすく、自己修復性をより向上させる観点から、ホスト基としてα−シクロデキストリン、β−シクロデキストリン、又はγ−シクロデキストリンのいずれかあることが好ましい。同様の理由により、ゲスト基としてｎ−ブチル基、ｎ−ドデシル基、ｔ−ブチル基、イソボルニル基又はアダマンチル基のいずれかであることが好ましい。ホスト基とゲスト基の組み合わせとしては、α−シクロデキストリン及びｎ−ドデシル基、又はβ−シクロデキストリン及びアダマンチル基が特に好ましい。
【００５１】
（水系溶媒）
ポリマーゲルは重合体の網目構造の間隙に水系溶媒を含むことが好ましい。水系溶媒は水を含む溶媒であれば特に限定されないが、水からなる、或いは水及び水よりも沸点の高い親水性溶媒を含むことが好ましい。
水を含むことにより、実際の器官に近い質感や感触を組成物に与えることができる。また、水よりも沸点が高い親水性溶媒を含むことにより、組成物が乾燥され難くなり、乾燥による劣化、例えば、自己修復性の低下や質感及び感触等の劣化が抑制される。すなわち、研修モデルとして長期間の使用に適する形態になる。
【００５２】
水としては、純水、イオン交換水、水道水等を用いることができる。
【００５３】
水よりも沸点が高い親水性溶媒は、常圧で１００℃を超える沸点を有するものである。沸点の上限は特に限定されないが、常圧で３００℃以下であれば、ポリマーゲルの膨潤性が優れ、物性の悪化も引き起こしにくい。また、ポリマーゲルに対して親和性の高い水酸基を有する溶媒が好ましい。
具体的には、エチレングリコール、ジエチレングリコール、プロピレングリコール、ジプロピレングリコール、ポリエチレングリコール、ポリプロピレングリコール、グリセリン及びジエチレングリコールモノエチルエーテルを挙げることができ、これらは１種類でもよく２種類混合されていてもよい。より好ましくはグリセリンを含む溶媒である。
【００５４】
ポリマーゲル中の水系溶媒の含有量はポリマーゲル全体を基準として、４９．４５重量％以上８５．４５重量％以下であることが好ましい。ポリマーゲル中の水系溶媒の含有量が８５．４５重量％を超えると、ポリマーゲルの形状が維持できない虞がある。一方で、ポリマーゲル中の水系溶媒の含有量が４９．４５重量％未満であると組成物の硬さが硬くなる傾向にあり、組成物の硬さの調整がし難くなる。
なお、水系溶媒中には水を、ポリマーゲル全体を基準として１４．５０重量％以上含むことが好ましく、１５．４０重量％以上含むことがより好ましい。これにより、実際の器官に近い質感や感触を組成物に与えることができる。また、水系溶媒は水よりも沸点が高い親水性溶媒を、ポリマーゲル全体を基準として０重量％以上５６．００重量％以下含むことができる。「０重量％以上」としているのは、水系溶媒に親水性溶媒を含むことが必須ではないからである。ただし、耐乾燥性を高めるためには、上記親水性溶媒の含有量が１０．００重量％以上であることが好ましい。
【００５５】
（その他の添加剤）
ポリマーゲルは、自己修復性を損なわない範囲で、その他の添加剤を含有することができる。例えば、着色料、酸化防止剤、紫外線吸収剤、光安定化剤、有機系フィラーや、無機化合物フィラー、金属フィラー等のフィラー、電解質、イオン液体、防腐剤、抗菌剤等が挙げられる。
【００５６】
（フィラー）
上記したとおり、ポリマーゲルはフィラーを含むことができる。ポリマーゲル中にフィラーが含まれることにより、組成物の硬さを所望の硬さに調整することができる。また、組成物のタック性を低減することができる。さらに組成物の加工性を向上させることができる。よって、ポリマーゲルにフィラーを含めることにより、組成物の取り扱いが容易になる。
【００５７】
ここで、タック性とは組成物の粘着性を表している。組成物の粘着性は表面を指触した際に、組成物が指にくっつかない程度であることが好ましい。これにより、実際の臓器に近い感触を得られる。フィラーが含まれていないポリマーゲルでは、タック性が強く現れ、組成物の表面を指触すると組成物が指にくっつく場合がある。
また、加工性とは組成物の形状の加工し易さを表しており、例えば裁断性や切削性を挙げることができる。組成物の加工性を向上することにより、加工が必要な臓器モデルの作製が容易になる。例えば皮膚モデルの場合、現実の皮膚の質感に近付けるために硬さの異なる層を複数積層させて作製する場合がある。その場合、硬さの異なるシート状の組成物をそれぞれ裁断し、大きさを合わせた後に積層するため、組成物の加工性は良い方が好ましい。また、組成物の形状はポリマーゲルを作製する型（容器）に依存するため、加工性を向上させることにより、精密な臓器形状の型を用いなくともポリマーゲルを作製後に組成物の形状を加工することが容易となる。なお、組成物の加工性を向上させることにより、組成物の裁断時における感触も現実の臓器に近付く。
【００５８】
ポリマーゲルに含むことができるフィラーの種類は特に限定されず、有機系フィラーや、無機化合物フィラー、金属フィラー等のフィラーを用いることができる。好ましくは、有機系フィラーである。有機系フィラーは人体への影響が少なく、臓器モデルに適している。有機系フィラーとしてはアクリル酸アミド重合物、ゼラチン、及び寒天からなる群から選ばれる少なくとも１種を用いることが好ましい。組成物の透明性を高める観点から、組成物の屈折率と近いアクリル酸アミド重合物であることがより好ましい。
【００５９】
ポリマーゲル中のフィラーの含有量は、ポリマーゲル全体を基準として１５．００重量％以上２６．００重量％以下であることが好ましい。これにより、臓器モデルとして適切なタック性（組成物の表面を指触した場合、指にくっつかない程度のタック性）を有する組成物を得ることができる。より好ましくは、２１．００重量％以上２６．００重量％以下である。これにより、より加工に適した組成物を得ることができる。
なお、ポリマーゲル中にフィラーを含める場合、水系溶媒の含有量はポリマーゲル全体を基準として４５．８５重量％以上６９．２１重量％以下であることが好ましい。また、このとき水系溶媒中の水の含有量は前記ポリマーゲルを基準として１４．５０重量％以上であることが好ましい。また、水系溶媒は水よりも沸点が高い親水性溶媒を、ポリマーゲル全体を基準として０重量％以上５０．６１重量％以下含むことができる。
【００６０】
（組成物の硬さ）
組成物の硬さは、実際の器官の質感、感触等を再現するために非常に重要な要因である。本願においては、組成物の硬さを換算値で９３１ｍＮ以上４２６４ｍＮ以下にすることが好ましい。これにより、所望の器官に近い質感や感触を組成物に付与することができる。
【００６１】
ここで「換算値」とは、組成物の硬さを測定する機器の測定値から算出される換算値であり、例えばゴム硬度計のスプリング荷重の測定値から換算値を算出することができる。測定方法はＪＩＳ  Ｋ６２５３‐３に倣って行うことができる。ゴム硬度計としてはアスカーゴム硬度計ＣＳＣ２型（高分子計器株式会社製）が挙げられる。
【００６２】
（組成物の形状）
本開示の組成物はモデルとする器官を模した形状とすることができる。例えば、後述する製造方法をモデルとする器官に模した型内で行うことにより、望みの形状を形成することができる。上記型は、例えば３Ｄプリンタ等によって作製できる。また、モデルとする器官に似せるために、組成物に着色等を行うこともできる。
【００６３】
（各モデルに適した組成物）
以下に各モデルに適した組成物の組成について説明する。
【００６４】
３次元外科治療研修モデルとして肝臓モデルを作製する場合は、ポリマーゲルを構成する重合体において、ホスト基含有ＡＡモノマー由来の構造単位が１モル％以上８モル％以下、ゲスト基含有ＡＡモノマー由来の構造単位が１モル％以上８モル％以下、ＡＡモノマー由来の構造単位が８４モル％以上９８モル％以下であることが好ましい。
ポリマーゲル中の水系溶媒の含有量はポリマーゲル全体を基準として、５５．６０重量％以上８５．４５重量％以下であることが好ましい。このとき、水系溶媒は水を、ポリマーゲル全体を基準として１５．４重量％以上含むことが好ましい。また、水系溶媒は水よりも沸点が高い親水性溶媒を、ポリマーゲル全体を基準として０重量％以上５６．００重量％以下含むこともできる。
一方で、ポリマーゲル中にフィラーを含める場合は、ポリマーゲル中のフィラーの含有量はポリマーゲル全体を基準として、１５．００重量％以上２１．００重量％以下であることが好ましい。ポリマーゲル中の水系溶媒の含有量はポリマーゲル全体を基準として、６４．４１重量％以上６９．２１重量％以下であることが好ましい。このとき、水系溶媒は水を、ポリマーゲル全体を基準として１７．３０重量％以上含むことが好ましい。また、水系溶媒は水よりも沸点が高い親水性溶媒を、ポリマーゲル全体を基準として０重量％以上５０．６１重量％以下含むこともできる。
組成物の硬さは９３１ｍＮ以上１９１１ｍＮ以下であることが好ましい。
上記した範囲を満たすことにより、実際の健康な肝臓に非常に近い質感や感触を再現できる。ただし、再現する患者の性別や年齢により、肝臓の硬さは様々であるため、上記範囲に留まらず適宜変更してもよい。病変した肝臓（肝硬変、肝臓がんなど）を再現する場合においても同様である。
【００６５】
３次元外科治療研修モデルとして心臓モデルを作製する場合は、ポリマーゲルを構成する重合体において、ホスト基含有ＡＡモノマー由来の構造単位が１モル％以上８モル％以下、ゲスト基含有ＡＡモノマー由来の構造単位が１モル％以上８モル％以下、ＡＡモノマー由来の構造単位が８４モル％以上９８モル％以下であることが好ましい。
ポリマーゲル中の水系溶媒の含有量はポリマーゲル全体を基準として、５５．６０重量％以上７１．４０重量％以下であることが好ましい。このとき、水系溶媒は水を、ポリマーゲル全体を基準として２５．１５重量％以上含むことが好ましい。また、水系溶媒は水よりも沸点が高い親水性溶媒を、ポリマーゲル全体を基準として０重量％以上３７．００重量％以下含むこともできる。
一方で、ポリマーゲル中にフィラーを含める場合は、ポリマーゲル中のフィラーの含有量はポリマーゲル全体を基準として、２３．００重量％以上２６．００重量％以下であることが好ましい。ポリマーゲル中の水系溶媒の含有量はポリマーゲル全体を基準として、５５．００重量％以上６２．００重量％以下であることが好ましく、５８．００重量％以上６１．００重量％以下であることが好ましい。このとき、水系溶媒は水を、ポリマーゲル全体を基準として１６．２０重量％以上含むことがより好ましい。また、水系溶媒は水よりも沸点が高い親水性溶媒を、ポリマーゲル全体を基準として０重量％以上４４．１１重量％以下含むこともできる。
組成物の硬さは２０６８ｍＮ以上２６９６ｍＮ以下であることが好ましい。
上記した範囲を満たすことにより、実際の健康な心臓に非常に近い質感や感触を再現できる。ただし、再現する患者の性別や年齢により、心臓の硬さは様々であるため、上記範囲に留まらず適宜変更してもよい。病変した心臓（心筋梗塞、心臓肥大など）を再現する場合においても同様である。
【００６６】
３次元外科治療研修モデルとして皮膚モデルを作製する場合は、ポリマーゲルを構成する重合体において、ホスト基含有ＡＡモノマー由来の構造単位が１モル％以上８モル％以下、ゲスト基含有ＡＡモノマー由来の構造単位が１モル％以上８モル％以下、ＡＡモノマー由来の構造単位が８４モル％以上９８モル％以下であることが好ましい。
ポリマーゲル中の水系溶媒の含有量はポリマーゲル全体を基準として、４９．４５重量％以上７１．８９重量％以下であることが好ましい。このとき、水系溶媒は水を、ポリマーゲル全体を基準として１９．５５重量％以上含むことが好ましい。また、水系溶媒は水よりも沸点が高い親水性溶媒を、ポリマーゲル全体を基準として０重量％以上５２．００重量％以下含むこともできる。
一方で、ポリマーゲル中にフィラーを含める場合は、ポリマーゲル中のフィラーの含有量はポリマーゲル全体を基準として、１５．００重量％以上２６．００重量％以下であることが好ましい。ポリマーゲル中の水系溶媒の含有量はポリマーゲル全体を基準として、４５．８５重量％以上６９．２１重量％以下であることが好ましい。このとき、水系溶媒は水を、ポリマーゲル全体を基準として１４．５０重量％以上含むことが好ましい。また、水系溶媒は水よりも沸点が高い親水性溶媒を、ポリマーゲル全体を基準として０重量％以上５０．６１％以下含むこともできる。
組成物の硬さは１１６６ｍＮ以上４２６４ｍＮ以下であることが好ましい。
上記した範囲を満たすことにより、実際の皮膚に非常に近い質感や感触を再現できる。ただし、再現する患者の性別や年齢により、皮膚の硬さは様々であるため、上記範囲に留まらず適宜変更してもよい。病変した皮膚（やけど、皮膚がん、ケロイドなど）を再現する場合においても同様である。
なお、皮膚は表皮や真皮など多層に渡る器官であるため、様々な硬さに調整したポリマーゲルを複数積層させて用いることで、より本物に近い質感を得ることができる。このような事情から、皮膚モデル用組成物の硬さは、肝臓モデル用組成物や心臓モデル用組成物よりも広い範囲に設定される。
【００６７】
（ホスト−ゲスト相互作用の原理を利用した自己修復）
ここで、ホスト−ゲスト相互作用によりポリマーゲルが自己修復する機構について簡単に説明する。
上記組成物は、通常、ホスト基及びゲスト基の少なくとも一部が包接錯体を形成している状態で構成されている。この組成物が治療トレーニングに供され切断されると、切断界面においてホスト基及びゲスト基が解離した状態になる。そして、トレーニング等が終わった後、組成物を元に戻すために切断界面を再接触させると、解離したホスト基及びゲスト基が再度包接され、切断界面同士が接着融合する。
【００６８】
本開示の組成物は上記のようなホスト−ゲスト相互作用の原理を利用して自己修復するため、特殊な用具の使用や複雑な構成要件を備えることなく、常温常圧下において切断界面を簡易に自己修復可能となっている。
一方、他の原理を用いた自己修復性を有するポリマーゲルでは加温や紫外線／可視光照射を行ったり、ポリマーゲル中に内包させたマイクロカプセルを破壊し、該マイクロカプセルから内容物（モノマー等）を放出させたりすることで、自己修復を可能にしている。このように、他の原理を用いた自己修復性を有するポリマーゲルでは、特殊な用具の使用や複雑な構成要件を備える必要がある。
【００６９】
＜３次元外科治療研修モデル用組成物の製造方法＞
次に上記した３次元外科治療研修モデル用組成物の製造方法について説明する。
【００７０】
上記組成物の製造方法の１つの態様（以下において、「製造方法１０」と表記することがある。）について説明する。
製造方法１０は、ホスト基含有アクリルアミド系モノマー、ゲスト基含有アクリルアミド系モノマー、アクリルアミド系モノマー、及び水系溶媒を混合する工程（以下において、「Ｓ１１」と表記することがある。）と、Ｓ１１により得られる溶液に重合開始剤を添加する工程（以下において、「Ｓ１２」と表記することがある。）と、ホスト基含有アクリルアミド系モノマー、ゲスト基含有アクリルアミド系モノマー、及びアクリルアミド系モノマーを重合させる工程（以下において、「Ｓ１３」と表記することがある。）と、を備える。
上記のＳ１１、Ｓ１２において、Ｓ１３における溶液中のホスト基含有アクリルアミド系モノマー、ゲスト基含有アクリルアミド系モノマー、アクリルアミド系モノマー、及び水系溶媒の含有量を調整することで、組成物の硬さを調整することができる。
図１に製造方法１０のフローチャートを示した。
【００７１】
（Ｓ１１：混合する工程）
Ｓ１１ではホスト基含有ＡＡモノマー、ゲスト基含有ＡＡモノマー、ＡＡモノマー、及び水系溶媒を混合する。必要に応じてＳ１１において重合促進剤を添加する。また、フィラーを添加して混合してもよい。フィラーを添加すると、製造される組成物のタック性の低減及び加工性の向上が可能となる。
なお、Ｓ１１において混合後に加温や静置、超音波分散処理等を行い、ホスト基とゲスト基とを包接させ、包接錯体を形成しておくことが好ましい。
【００７２】
重合促進剤としては、Ｎ，Ｎ，Ｎ’，Ｎ’−テトラメチルエチレンジアミン（ＴＥＭＥＤ）、アスコルビン酸ナトリウム等を挙げることができる。
【００７３】
（Ｓ１２：添加する工程）
Ｓ１２では、Ｓ１１により得られる溶液に重合開始剤を添加する。また、必要に応じてＳ１２においても上記重合促進剤を添加することができる。
【００７４】
重合開始剤としては、過硫酸アンモニウム（ＡＰＳ）、アゾビスイソブチロニトリル（ＡＩＢＮ）、２，２’−アゾビス［２−（２−イミダゾリン−２−イル）プロパン］ジヒドロクロライド（ＶＡ−０４４）、１，１’−アゾビス（シクロヘキサンカルボニトリル）、ジ−ｔｅｒｔ−ブチルペルオキシド、ｔｅｒｔ−ブチルヒドロペルオキシド、過酸化ベンゾイル、過酸化水素、光重合開始剤（イルガキュア（登録商標）シリーズ等）等が挙げられる。好ましくは、ＡＰＳ、ＶＡ−０４４である。
【００７５】
（Ｓ１３：重合させる工程）
Ｓ１３ではホスト基含有ＡＡモノマー、ゲスト基含有ＡＡモノマー、及びＡＡモノマーを重合させる。
このとき、Ｓ１３における溶液中のホスト基含有ＡＡモノマー、ゲスト基含有ＡＡモノマー、ＡＡモノマー、及び水系溶媒の含有量に応じて、製造される組成物の硬さが決定する。よって、組成物の硬さを目的の硬さに調整するために、Ｓ１３における溶液中の成分の含有量を前工程（Ｓ１１、Ｓ１２）において調整することが好ましい。フィラーを添加した場合は、Ｓ１３における溶液中のホスト基含有ＡＡモノマー、ゲスト基含有ＡＡモノマー、ＡＡモノマー、水系溶媒、及びフィラーの含有量に応じて、製造される組成物の硬さが決定する。また、重合促進剤を添加した場合、Ｓ１３における溶液中の重合促進剤の含有量に応じても組成物の硬さが変化する。よって、フィラーの含有量及び／又は重合促進剤の含有量もＳ１１、Ｓ１２において調整することが好ましい。
【００７６】
具体的には、Ｓ１３における溶液中のホスト基含有ＡＡモノマーの含有量が溶液全体を基準として２．００重量％以上２６．００重量％以下であり、ゲスト基含有ＡＡモノマーの含有量が溶液全体を基準として０．３５重量％以上３．９０重量％以下であり、ＡＡモノマーの含有量が溶液全体を基準として９．００重量％以上２９．６０重量％以下であり、水系溶媒の含有量が溶液全体を基準として４９．４５重量％以上８５．４５重量％以下であることが好ましい。
水系溶媒は水を、溶液全体を基準として１４．５０重量％以上含むことが好ましく、１５．４０重量％以上含むことがより好ましい。また、水系溶媒は水よりも沸点が高い親水性溶媒を、溶液全体を基準として０重量％以上５６．００重量％以下含むことができる。「０重量％以上」としているのは、水系溶媒に親水性溶媒を含むことが必須ではないからである。耐乾燥性を高めるためには、上記親水性溶媒の含有量が１０．００重量％以上であることが好ましい。
これにより、組成物を所望の硬さに調整することができる。
【００７７】
フィラーを添加した場合は、Ｓ１３における溶液中のホスト基含有ＡＡモノマーの含有量が溶液全体を基準として４．８０重量％以上１０．００重量％以下であり、ゲスト基含有ＡＡモノマーの含有量が溶液全体を基準として０．７０重量％以上１．５０重量％以下であり、ＡＡモノマーの含有量が溶液全体を基準として８．００重量％以上１６．３０重量％以下であり、水系溶媒の含有量が溶液全体を基準として４５．８５重量％以上６９．２１重量％以下に調整であり、フィラーの含有量が溶液全体を基準として１５．００重量％以上２６．００重量％以下であることが好ましい。
水系溶媒は水を、溶液全体を基準として１４．５０重量％以上含むことが好ましい。また、水系溶媒は水よりも沸点が高い親水性溶媒を、溶液全体を基準として０重量％以上５０．６１重量％以下含むことができる。
これにより、組成物を所望の硬さに調整することができる。また、臓器モデルとして適切なタック性を有する組成物も得ることができる。また、フィラーの含有量が溶液全体を基準として２１．００重量％以上２６．００重量％以下である場合、より加工に適した組成物を得ることができる。
【００７８】
重合促進剤を添加する場合は、Ｓ１３における溶液中の重合促進剤の含有量が溶液全体を基準として０．０１重量％以上３．００重量％以下であることが好ましい。フィラーを添加した場合は、Ｓ１３における溶液中の重合促進剤の含有量が溶液全体を基準として０．０１重量％以上１．００重量％以下であることが好ましく、０．０５重量％以上０．５０重量％以下であることがより好ましく、０．０９重量％以上０．２５重量％以下であることがさらに好ましい。
重合促進剤の含有量が０．０１重量％未満であると、重合反応が速やかに進行しない場合がある。一方で、重合促進剤の含有量が３．００重量％を超えると、重合反応が過剰に進行し、得られるポリマーゲルが柔らかくなりすぎる傾向にあり、形状の維持が難しくなる。
【００７９】
なお、水系溶媒が２種類以上の成分から構成されるときは、これらの成分の比率によっても組成物の硬さを調整することができる。
また、水系溶媒のうち水の含有量が溶液全体を基準として１４．５０重量％未満であると、モノマーの溶解性が悪くなる傾向にある。
【００８０】
さらに各モデルに適した組成物を製造するための好ましい含有量を説明する。
肝臓モデルのための組成物を製造する際には、Ｓ１３における溶液中のホスト基含有ＡＡモノマーの含有量が溶液全体を基準として２．００重量％以上１１．００重量％以下であり、ゲスト基含有ＡＡモノマーの含有量が溶液全体を基準として０．３５重量％以上１．８０重量％以下であり、ＡＡモノマーの含有量が溶液全体を基準として９．００重量％以上１８．５０重量％以下であり、水系溶媒の含有量が溶液全体を基準として５５．６０重量％以上８５．４５重量％以下であることが好ましい。
水系溶媒は水を、溶液全体を基準として１５．４０重量％以上含むことが好ましい。また、水系溶媒は水よりも沸点が高い親水性溶媒を、溶液全体を基準として０重量％以上５６．００重量％以下含むこともできる。
重合促進剤を添加する場合は、Ｓ１３における溶液中の重合促進剤の含有量が、溶液全体を基準として０．５０重量％以上３．００重量％以下であることが好ましい。
【００８１】
フィラーを添加した場合は、Ｓ１３における溶液中のホスト基含有ＡＡモノマーの含有量が溶液全体を基準として５．１０重量％以上５．５０重量％以下であり、ゲスト基含有ＡＡモノマーの含有量が溶液全体を基準として０．８０重量％以上０．９０重量％以下であり、ＡＡモノマーの含有量が溶液全体を基準として８．５０重量％以上９．２０重量％以下であり、水系溶媒の含有量が溶液全体を基準として６４．４１重量％以上６９．２１重量％以下であり、フィラーの含有量が溶液全体を基準として１５．００重量％以上２１．００重量％以下であることが好ましい。
水系溶媒は水を、溶液全体を基準として１７．３０重量％以上含むことが好ましい。また、水系溶媒は水よりも沸点が高い親水性溶媒を、溶液全体を基準として０重量％以上５０．６１重量％以下含むこともできる。
重合促進剤を添加する場合は、Ｓ１３における溶液中の重合促進剤の含有量が、溶液全体を基準として０．０１重量％以上１．００重量％以下であることが好ましく、０．０５重量％以上０．５０重量％以下であることがより好ましく、０．０９重量％以上０．２５重量％以下であることがさらに好ましい。
【００８２】
心臓モデルのための組成物を製造する際には、Ｓ１３における溶液中のホスト基含有ＡＡモノマーの含有量が溶液全体を基準として１０．００重量％以上１５．５０重量％以下であり、ゲスト基含有ＡＡモノマーの含有量が溶液全体を基準として１．５０重量％以上２．５０重量％以下であり、ＡＡモノマーの含有量が溶液全体を基準として１６．５０重量％以上２６．００重量％以下であり、水系溶媒の含有量が溶液全体を基準として５５．６０重量％以上７１．４０重量％以下であることが好ましい。
水系溶媒は水を、溶液全体を基準として２５．１５重量％以上含むことが好ましい。また、水系溶媒は水よりも沸点が高い親水性溶媒を、溶液全体を基準として０重量％以上３７重量％以下含むこともできる。
重合促進剤を添加する場合は、Ｓ１３における溶液中の重合促進剤の含有量が、溶液全体を基準として０．４０重量以上０．６０重量％以下であることが好ましく、０．４５重量％以上０．５５重量％以下であることがより好ましく、０．５０重量％であることが特に好ましい。
【００８３】
フィラーを添加した場合は、Ｓ１３における溶液中のホスト基含有ＡＡモノマーの含有量が溶液全体を基準として４．８０重量％以上５．００重量％以下であり、ゲスト基含有ＡＡモノマーの含有量が溶液全体を基準として０．７０重量％以上０．７５重量％以下であり、ＡＡモノマーの含有量が溶液全体を基準として８．００重量％以上８．３０重量％以下であり、水系溶媒の含有量が溶液全体を基準として５５．００重量％以上６２．００重量％以下であり（より好ましくは、５８．００重量％以上６１．００重量％以下である。）、フィラーの含有量が溶液全体を基準として２３．００重量％以上２６．００重量％以下であることが好ましい。
水系溶媒は水を、溶液全体を基準として１６．２０重量％以上含むことが好ましい。また、水系溶媒は水よりも沸点が高い親水性溶媒を、溶液全体を基準として０重量％以上４４．１１重量％以下含むこともできる。
重合促進剤を添加する場合は、Ｓ１３における溶液中の重合促進剤の含有量が、溶液全体を基準として０．０１重量％以上１．００重量％以下であることが好ましく、０．０５重量％以上０．５０重量％以下であることがより好ましく、０．０９重量％以上０．２５重量％以下であることがさらに好ましい。
【００８４】
皮膚モデルのための組成物を製造する際には、Ｓ１３における溶液中のホスト基含有ＡＡモノマーの含有量が溶液全体を基準として１０重量％以上２６重量％以下であり、ゲスト基含有ＡＡモノマーの含有量が溶液全体を基準として１．５０重量％以上３．９０重量％以下であり、ＡＡモノマーの含有量が溶液全体を基準として１３．９０重量％以上２９．６０重量％以下であり、水系溶媒の含有量が溶液全体を基準として４９．４５重量％以上７１．８９重量％以下であることが好ましい。
水系溶媒は水を、溶液全体を基準として１９．５５重量％以上含むことが好ましい。また、水系溶媒は水よりも沸点が高い親水性溶媒を、溶液全体を基準として０重量％以上５２．００重量％以下含むこともできる。
重合促進剤を添加する場合は、Ｓ１３における溶液中の重合促進剤の含有量が、溶液全体を基準として０．０１重量％以上１．５０重量％以下であることが好ましい。
【００８５】
フィラーを添加した場合は、Ｓ１３における溶液中のホスト基含有ＡＡモノマーの含有量が溶液全体を基準として４．８０重量％以上１０．００重量％以下であり、ゲスト基含有ＡＡモノマーの含有量が溶液全体を基準として０．７０重量％以上１．５０重量％以下であり、ＡＡモノマーの含有量が溶液全体を基準として８．００重量％以上１６．３０重量％以下であり、水系溶媒の含有量が溶液全体を基準として４５．８５重量％以上６９．２１重量％以下であり、フィラーの含有量が溶液全体を基準として１５．００重量％以上２６．００重量％以下であることが好ましい。
水系溶媒は水を、溶液全体を基準として１４．５０重量％以上含むことが好ましい。また、水系溶媒は水よりも沸点が高い親水性溶媒を、溶液全体を基準として０重量％以上５０．６１重量％以下含むこともできる。
重合促進剤を添加する場合は、Ｓ１３における溶液中の重合促進剤の含有量が、溶液全体を基準として０．０１重量％以上１．００重量％以下であることが好ましく、０．０５重量％以上０．５０重量％以下であることがより好ましく、０．０９重量％以上０．２５重量％以下であることがさらに好ましい。
【００８６】
また、Ｓ１３における溶液中の重合開始剤の濃度は、上記モノマーを適切に重合させることができれば特に限定されないが、溶液全体を基準として０．０３重量％以上０．１０重量％以下であることが好ましい。
重合反応の条件は適宜設定することができるが、例えば、溶液を０〜８０℃、好ましくは５〜２５℃で撹拌することで行える。重合反応の反応時間は３０秒〜２４時間とすることができ、好ましくは３０秒〜１時間とすることができる。なお、重合開始剤として、光重合開始剤を用いる場合は、例えば、溶液に波長２００〜４０５ｎｍのＵＶ光を照射することにより重合反応を行うことができる。
【００８７】
なお、Ｓ１３により得られたゲルは必要に応じて精製や乾燥、養生を行うことができる。
【００８８】
以上Ｓ１１〜Ｓ１３の工程により本開示の組成物を製造することができるが、以下の浸漬させる工程（以下において、「Ｓ１４」と表記することがある。）をさらに行ってもよい。
【００８９】
（Ｓ１４：浸漬させる工程）
Ｓ１４では、Ｓ１３により得られるゲルを浸漬用溶媒に浸漬させる。
浸漬用溶媒は上記親水性溶媒からなる、或いは上記親水性溶媒及び水を含むことが好ましい。
浸漬条件は室温下で行うことができる。また、浸漬する際には、ゲルが浸漬用溶媒に完全に浸漬するようにすることが好ましい。
【００９０】
Ｓ１４におけるゲルの浸漬時間は、製造される組成物を所望の硬さにするために適宜調節することができる。例えば、浸漬時間を０．１時間以上４８時間以下とすることができる。これにより、ポリマーゲル中の水の少なくとも一部が上記親水性溶媒に置換され、ポリマーゲルは水及び親水性溶媒を含むようになる。
なお、肝臓モデルのための組成物を製造する際には浸漬時間を１２時間以上４８時間以下とし、心臓モデルのための組成物を製造する際には浸漬時間を６時間以上２４時間以下とし、皮膚モデルのための組成物を製造する際には浸漬時間を１時間以上６時間以下とすることが好ましい。ただし、これらの好ましい浸漬時間は１つの例であり、造形物の大きさや表面積により適宜変更される。
【００９１】
また、浸漬用溶媒における親水性溶媒の濃度によっても、組成物の硬さが調整される。例えば、浸漬用溶媒における親水性溶媒の好ましい濃度としては、２０重量％以上１００重量％以下の範囲を挙げることができる。
【００９２】
以上、製造方法１０により本開示の組成物が得られる。また、モデルとする器官を模した型内で製造方法１０を行うことにより、複雑な形状であっても３次元的に精巧なモデルを容易に造形することができる。
【実施例】
【００９３】
以下に実施例について説明するが、本開示の組成物及びその製造方法はこれに限定されない。【００９４】
実施例において用いたモノマーは次のとおりである。
・ホスト基含有アクリルアミド系モノマー（ホスト基含有ＡＡモノマー）：モノ‐６‐デオキシ‐６‐（アクリルアミド）‐β‐シクロデキストリン（国際公開２０１２／０３６０６９号に基づいて作製、純度８８％）を用いた。これが重合されると、上記式（１）において、Ｒ１、Ｒ２が水素であり、ＲＨがβ‐シクロデキストリン（６位のヒドロキシ基で結合）である構造単位になる。
・ゲスト基含有アクリルアミド系モノマー（ゲスト基含有ＡＡモノマー）：Ｎ‐（１‐アダマンチル）アクリルアミド（国際公開２０１２／０３６０６９号に基づいて作製、純度９９％以上）を用いた。これが重合されると、上記式（２）において、Ｒ３、Ｒ４が水素であり、ＲＧがアダマンチル基（１位で結合）である構造単位になる。
・アクリルアミド系モノマー（ＡＡモノマー）：アクリルアミド（製造元：和光純薬工業株式会社、純度９８％以上）を用いた。これが重合されると、上記式（３）において、Ｒ５、Ｒ６、Ｒ７が水素である構造単位になる。【００９５】
（実施例１〜４、８〜１３、比較例１、２、５〜８）
サンプル管（３ｍｌ）に、ホスト基含有ＡＡモノマー、ゲスト基含有ＡＡモノマー、ＡＡモノマー、及び水を入れ、混合した。そして、この混合液に超音波を照射しながら５分間撹拌し、モノマーを完全に溶解させた。次いで、溶液に重合開始剤であるＡＰＳ（和光純薬工業株式会社製）と重合促進剤であるＴＥＭＥＤ（和光純薬工業株式会社製）を添加し、得られた溶液を重合反応条件（室温に１時間放置）に供した。この状態において室温下（２５℃）、湿潤状態（Ｒｈ８０±５％）で１２時間静置した。これにより実施例１〜４、８〜１３、比較例１、２、５〜８に係る組成物（ポリマーゲル）を得た。
なお、重合開始時の溶液の成分は表１、３〜５のとおりである。【００９６】
（実施例５）
サンプル管（３ｍｌ）に、ホスト基含有ＡＡモノマー、ゲスト基含有ＡＡモノマー、ＡＡモノマー、及び水を入れ、混合した。そして、この混合液に超音波を照射しながら５分間撹拌し、モノマーを完全に溶解させた。次いで、溶液に重合開始剤であるＡＰＳ（和光純薬工業株式会社製）と重合促進剤であるＴＥＭＥＤ（和光純薬工業株式会社製）を添加し、得られた溶液を重合反応条件（室温に１時間放置）に供した。そして、得られたゲルを１００ｍｌビーカに移し、ゲルが完全に浸漬するまでグリセリンを注いだ。この状態において室温下（２５℃）、１２時間静置した。これにより実施例５に係る組成物（ポリマーゲル）を得た。
なお、重合開始時の溶液の成分は表２のとおりである。【００９７】
（実施例６、７、１４〜１９、比較例３、４、９）
サンプル管（３ｍｌ）に、ホスト基含有ＡＡモノマー、ゲスト基含有ＡＡモノマー、ＡＡモノマー、水、及びグリセリン（阪本薬品工業株式会社製）を入れ、混合した。そして、この混合液に超音波を照射しながら５分間撹拌し、モノマーを完全に溶解させた。次いで、溶液に重合開始剤であるＡＰＳ（和光純薬工業株式会社製）と重合促進剤であるＴＥＭＥＤ（和光純薬工業株式会社製）を添加し、得られた溶液を重合反応条件（室温に１時間放置）に供した。これにより実施例６、７、１４〜１９、比較例３、４、９に係る組成物（ポリマーゲル）を得た。
なお、重合開始時の溶液の成分は表２、３、５、６のとおりである。【００９８】
（実施例２０〜２５、比較例１０〜１３）
まず、アクリルアミド（和光純薬工業株式会社製）２００ｍｇ、水３０００ｍｇ、ＴＥＭＥＤ（和光純薬工業株式会社製）１７ｍｇ、ＡＰＳ（和光純薬工業株式会社製）３４ｍｇを混合し、室温で１時間放置して、重合物を得た。次いで、得られた重合物を乳鉢ですりつぶし、フィラー（アクリル酸アミド重合物）を調製した。
次に、サンプル管（３ｍｌ）に、ホスト基含有ＡＡモノマー、ゲスト基含有ＡＡモノマー、ＡＡモノマー、水、グリセリン（阪本薬品工業株式会社製）、及び上記のフィラーを入れ、混合した。そして、この混合液に超音波を照射しながら５分間撹拌し、モノマーを完全に溶解させた。次いで、溶液に重合開始剤であるＡＰＳ（和光純薬工業株式会社製）と重合促進剤であるＴＥＭＥＤ（和光純薬工業株式会社製）を添加し、得られた溶液を重合反応条件（室温に１時間放置）に供した。これにより実施例２０〜２５、比較例１０〜１３に係る組成物（ポリマーゲル）を得た。
なお、重合開始時の溶液の成分は表６のとおりである。【００９９】
（状態評価）
上記により作製された組成物の状態について目視及び指触（指でさわる）で評価した。組成物の形状が維持されており、かつ、３次元外科治療研修モデル用組成物として適した外観及び質感を有している組成物は「○」で、それ以外の組成物は「×」で評価した。なお、比較例６、１１、１２はゲル化しなかったため、指触評価を行わず、「×」とした。  また、評価が「○」の組成物に関しては括弧書きで組成物の色を記載した。評価が「×」の組成物に関しては括弧書きで組成物の状態を記載した。結果を表１〜６に示した。【０１００】
（自己修復性評価）
上記により作製された組成物の自己修復性について評価した。自己修復性を有している組成物は「○」で、自己修復性を有していない組成物は「×」で評価した。結果を表１〜６に示した。
評価方法は次のとおりである。
組成物を切断し、次いで切断界面同士を接触させ、温度２３℃、湿度５０％の環境下で１０分間静置した後、上記切断界面同士が接着したか否かを確認した。接着した場合は、自己修復性を有していると判断した。【０１０１】
（硬さの評価）
アスカーゴム硬度計ＣＳＣ２型（高分子計器株式会社製）を用い、日本工業規格（ＪＩＳ  Ｋ６２５３−３）に倣い、上記により作製された組成物の硬さ（換算値）を測定した。換算値はゴム硬度計のスプリング荷重から算出した。表１〜６に結果を示した。【０１０２】
（タック性）
上記により作製された組成物のタック性を指触（指でさわる）で評価した。組成物が指に付着しない場合を「○」で、付着する場合を「×」で評価した。【０１０３】
（加工性）
上記により作製された組成物の加工性について、裁断機（コクヨ株式会社製、ＰＡＰＥＲ  ＣＵＴＴＥＲ  ＤＮ−１）用いて組成物を裁断し、破断面を目視で評価した。評価方法は次のとおりである。
厚さ３ｍｍ、面積５０ｍｍ×５０ｍｍのシート形状に成型した組成物（ポリマーゲル）を、一定の荷重で裁断した際に、抵抗なく切断でき、かつ、組成物の破断面が平滑な場合を「○」、裁断時に組成物が刃物に挟まり刃物が動かない、又は裁断時の抵抗が強く、組成物の破断面が荒い場合を「×」として評価した。【０１０４】
ここで、表１〜６についてそれぞれ簡単に説明する。
表１：モノマーの配合量と組成物の硬さとの関係。
表２：浸漬させる工程の有無と組成物の硬さとの関係。
表３：水の含有量と組成物の硬さとの関係。
表４：ＴＥＭＥＤの含有量と組成物の硬さとの関係。
表５：水及びグリセリンの含有量と組成物の硬さとの関係。
表６：フィラーの有無と組成物の硬さ、タック性、及び加工性との関係。【０１０５】
表１〜６において、「溶液中のモノマー濃度」とは重合開始時の溶液中のモノマー全体を基準としたときの各モノマーのモル濃度を表しており、「モノマー濃度（ｍｏｌ／ｋｇ）」とは、溶液全体の重量当たりの全モノマーの合計モル数を表しており、「溶液中の各成分の含有量（重量％）」とは重合開始時の溶液全体を基準としたときの各成分の含有量を表している。
また、表１〜６において空欄は、空欄に係る成分が含まれていないことや、空欄に係る方法及び評価を行えないことを表している。【０１０６】
【表１】
2019044848.tif 000009
【０１０７】
【表２】
2019044848.tif 000010
【０１０８】
【表３】
2019044848.tif 000011
【０１０９】
【表４】
2019044848.tif 000012
【０１１０】
【表５】
2019044848.tif 000013
【０１１１】
【表６】
2019044848.tif 000014
【０１１２】
（結果）
実施例に係る製造方法により作製された全ての組成物は、人体のいずれかの器官、特に肝臓、心臓、皮膚の質感及び硬さを実現していた。下記の表７に組成物の硬さと各器官のモデルに適した実施例をまとめた。表中の数値は実施例番号を表している。【０１１３】
【表７】
2019044848.tif 000015
【０１１４】
表７より、肝臓モデルに適した組成物は実施例１、６〜８、１２〜１６、２２〜２４であり、フィラーを添加していない場合は特に実施例１３の組成物が、フィラーを添加した場合はタック性や加工性を考慮して特に実施例２４の組成物が肝臓に非常に近い質感であった。硬さについてはいずれも本物の肝臓に類似した範囲である。同様に、心臓モデルに適した組成物は実施例２、３、１７、１８、２５であり、フィラーを添加していない場合は特に実施例１７の組成物が、フィラーを添加した場合はタック性や加工性を考慮して特に実施例２５の組成物が心臓に非常に近い質感を有していた。硬さについてはいずれも本物の心臓に類似した範囲である。皮膚モデルに適した組成物は実施例２〜６、９〜１２、１５〜２５であり、これらを単一或いは複数組み合わせることにより皮膚に非常に近い質感及び硬さ再現できる。特に実施例１６、１８、１９の組成物が皮膚に非常に近い質感、硬さを有していた。【０１１５】
一方、比較例に係る製造方法では次の理由から３次元外科治療研修モデル用組成物の製造方法としては不適であった。
比較例１では、作製された組成物がスライム状となり、組成物の形状が維持できていなかった。比較例２では、作製された組成物が脆かった。また、自己修復性にも乏しかった。比較例３、４では、モノマーが溶液に溶解せず、組成物を作製することができなかった。比較例５では、作製された組成物がスライム状となり、組成物の形状が維持できていなかった。比較例６では、重合反応が進まず、ゲル化しなった。比較例７では、作製された組成物は所定の硬さよりも柔らかくポリマーゲルの形状を維持できなかった。比較例８では、作製された組成物がスライム状となり、組成物の形状が維持できていなかった。比較例９では、モノマー濃度（ｍｏｌ／ｋｇ）が高く、重合反応時に反応熱により溶液が突沸し、組成物の内部に無数の発泡が生じた。そのため、３次元外科治療研修モデル用組成物としては不適であった。比較例１０、１３では、作製された組成物の自己修復性が乏しかった。比較例１１、１２では、作製された組成物がゲル化しなかった。
【図１】
2019044848.tif 000019
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
自己修復性を有するポリマーゲルを含む３次元外科治療研修モデル用組成物であって、
前記ポリマーゲルはフィラーを含み、前記フィラーの含有量が前記ポリマーゲルを基準として１５．００重量％以上２６．００重量％以下であり、
前記ポリマーゲルは水系溶媒を含み、前記水系溶媒の含有量が前記ポリマーゲルを基準として４５．８５重量％以上６９．２１重量％以下であり、前記水系溶媒中の水の含有量が前記ポリマーゲルを基準として１４．５０重量％以上である、
３次元外科治療研修モデル用組成物。
【請求項２】
前記ポリマーゲルがホスト−ゲスト相互作用の原理を利用して自己修復する重合体を備えることを特徴とする、請求項１に記載の組成物。
【請求項３】
前記重合体がホスト基含有アクリルアミド系モノマー由来の構造単位を１モル％以上８モル％以下、ゲスト基含有アクリルアミド系モノマー由来の構造単位を１モル％以上８モル％以下、アクリルアミド系モノマー由来の構造単位を８４モル％以上９８モル％以下含有し、
前記ポリマーゲルは前記重合体の網目構造の間隙に前記水系溶媒を含み、
前記組成物の硬さが換算値で９３１ｍＮ以上４２６４ｍＮ以下である、請求項２に記載の組成物。
【請求項４】
前記ホスト基含有アクリルアミド系モノマー由来の構造単位が下記一般式（１）であり、前記ゲスト基含有アクリルアミド系モノマー由来の構造単位が下記一般式（２）であり、前記アクリルアミド系モノマー由来の構造単位が下記一般式（３）である、請求項３に記載の組成物。
【化１】
2019044848.tif 000020
（Ｒ１〜Ｒ７は水素又はメチル基を表している。ＲＨはホスト基を表しており、α−シクロデキストリン、β−シクロデキストリン、又はγ−シクロデキストリンのいずれかである。ＲＧはゲスト基を表しており、ｎ−ブチル基、ｎ−ドデシル基、ｔ−ブチル基、イソボルニル基又はアダマンチル基のいずれかである。）
【請求項５】
前記水系溶媒が水からなる、或いは水及び水よりも沸点の高い親水性溶媒を含む、請求項１〜４のいずれか１項に記載の組成物。
【請求項６】
前記親水性溶媒がエチレングリコール、ジエチレングリコール、プロピレングリコール、ジプロピレングリコール、ポリエチレングリコール、ポリプロピレングリコール、グリセリン及びジエチレングリコールモノエチルエーテルからなる群から選ばれる少なくとも１種を含む、請求項５に記載の組成物。
【請求項７】
（削除）
【請求項８】
前記フィラーの含有量が前記ポリマーゲルを基準として２１．００重量％以上２６．００重量％以下である、請求項１〜６のいずれか１項に記載の組成物。
【請求項９】
前記フィラーが有機系フィラーである、請求項１〜６、８のいずれか１項に記載の組成物。
【請求項１０】
前記有機系フィラーがアクリル酸アミド重合物、ゼラチン、及び寒天からなる群から選ばれる少なくとも１種からなる、請求項９に記載の組成物。
【請求項１１】
前記有機系フィラーがアクリル酸アミド重合物である、請求項９に記載の組成物。
【請求項１２】
請求項３〜６、８〜１１のいずれか１項に記載の組成物を製造する方法であって、
前記ホスト基含有アクリルアミド系モノマー、前記ゲスト基含有アクリルアミド系モノマー、前記アクリルアミド系モノマー、前記水系溶媒、及び前記フィラーを混合する工程と、
前記混合する工程により得られる溶液に重合開始剤を添加する工程と、前記ホスト基含有アクリルアミド系モノマー、前記ゲスト基含有アクリルアミド系モノマー、及び前記アクリルアミド系モノマーを重合させる工程と、を備え、
前記重合させる工程における溶液中の前記ホスト基含有アクリルアミド系モノマー、前記ゲスト基含有アクリルアミド系モノマー、前記アクリルアミド系モノマー、前記水系溶媒、及び前記フィラーの含有量を調整することで、前記組成物の硬さを調整する、
３次元外科治療研修モデル用組成物の製造方法。
【請求項１３】
前記混合する工程及び添加する工程のうち少なくとも一方において重合促進剤を添加し、前記重合させる工程における溶液中の前記重合促進剤の含有量を調整することにより前記組成物の硬さを調整する、請求項１２に記載の製造方法。
【請求項１４】
前記重合させる工程により得られるゲルを浸漬用溶媒に浸漬させる工程をさらに備え、前記浸漬用溶媒は前記親水性溶媒からなり、或いは前記親水性溶媒及び水を含み、前記ゲルの浸漬時間及び前記浸漬用溶媒における前記親水性溶媒の濃度のうち少なくとも一方を調整することにより前記組成物の硬さを調整する、請求項１２又は１３に記載の製造方法。
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
自己修復性を有するポリマーゲルを含む３次元外科治療研修モデル用組成物であって、
前記ポリマーゲルがフィラーを含み、前記フィラーの含有量が前記ポリマーゲルを基準として１５．００重量％以上２６．００重量％以下であり、
前記ポリマーゲルは水系溶媒を含み、前記水系溶媒の含有量が前記ポリマーゲルを基準として４５．８５重量％以上６９．２１重量％以下であり、前記水系溶媒中の水の含有量が前記ポリマーゲルを基準として１４．５０重量％以上である、
３次元外科治療研修モデル用組成物。
【請求項２】
前記ポリマーゲルがホスト−ゲスト相互作用の原理を利用して自己修復する重合体を備えることを特徴とする、請求項１に記載の組成物。
【請求項３】
前記重合体がホスト基含有アクリルアミド系モノマー由来の構造単位を１モル％以上８モル％以下、ゲスト基含有アクリルアミド系モノマー由来の構造単位を１モル％以上８モル％以下、アクリルアミド系モノマー由来の構造単位を８４モル％以上９８モル％以下含有し、
前記ポリマーゲルは前記重合体の網目構造の間隙に前記水系溶媒を含み、
前記組成物の硬さが換算値で９３１ｍＮ以上４２６４ｍＮ以下である、請求項２に記載の組成物。
【請求項４】
前記ホスト基含有アクリルアミド系モノマー由来の構造単位が下記一般式（１）であり、前記ゲスト基含有アクリルアミド系モノマー由来の構造単位が下記一般式（２）であり、前記アクリルアミド系モノマー由来の構造単位が下記一般式（３）である、請求項３に記載の組成物。
【化１】
2019044848.tif 000021
【化２】
2019044848.tif 000022
【化３】
2019044848.tif 000023
（Ｒ１〜Ｒ７は水素又はメチル基を表している。ＲＨはホスト基を表しており、α−シクロデキストリン、β−シクロデキストリン、又はγ−シクロデキストリンのいずれかである。ＲＧはゲスト基を表しており、ｎ−ブチル基、ｎ−ドデシル基、ｔ−ブチル基、イソボルニル基又はアダマンチル基のいずれかである。）
【請求項５】
前記水系溶媒が水からなる、或いは水及び水よりも沸点の高い親水性溶媒を含む、請求項１〜４のいずれか１項に記載の組成物。
【請求項６】
前記親水性溶媒がエチレングリコール、ジエチレングリコール、プロピレングリコール、ジプロピレングリコール、ポリエチレングリコール、ポリプロピレングリコール、グリセリン及びジエチレングリコールモノエチルエーテルからなる群から選ばれる少なくとも１種を含む、請求項５に記載の組成物。
【請求項７】
前記フィラーの含有量が前記ポリマーゲルを基準として２１．００重量％以上２６．００重量％以下である、請求項１〜６のいずれか１項に記載の組成物。
【請求項８】
前記フィラーは有機系フィラーである、請求項１〜７のいずれか１項に記載の組成物。
【請求項９】
前記有機系フィラーがアクリル酸アミド重合物、ゼラチン、及び寒天からなる群から選ばれる少なくとも１種からなる、請求項８に記載の組成物。
【請求項１０】
前記有機系フィラーがアクリル酸アミド重合物である、請求項８に記載の組成物。
【請求項１１】
請求項３〜１０のいずれか１項に記載の組成物を製造する方法であって、
前記ホスト基含有アクリルアミド系モノマー、前記ゲスト基含有アクリルアミド系モノマー、前記アクリルアミド系モノマー、前記水系溶媒、及び前記フィラーを混合する工程と、
前記混合する工程により得られる溶液に重合開始剤を添加する工程と、
前記ホスト基含有アクリルアミド系モノマー、前記ゲスト基含有アクリルアミド系モノマー、及び前記アクリルアミド系モノマーを重合させる工程と、を備え、
前記重合させる工程における溶液中の前記ホスト基含有アクリルアミド系モノマー、前記ゲスト基含有アクリルアミド系モノマー、前記アクリルアミド系モノマー、前記水系溶媒、及び前記フィラーの含有量を調整することで、前記組成物の硬さを調整する、
３次元外科治療研修モデル用組成物の製造方法。
【請求項１２】
前記混合する工程及び添加する工程のうち少なくとも一方において重合促進剤を添加し、前記重合させる工程における溶液中の前記重合促進剤の含有量を調整することにより前記組成物の硬さを調整する、請求項１１に記載の製造方法。
【請求項１３】
前記重合させる工程により得られるゲルを浸漬用溶媒に浸漬させる工程をさらに備え、前記浸漬用溶媒は前記親水性溶媒からなり、或いは前記親水性溶媒及び水を含み、前記ゲルの浸漬時間及び前記浸漬用溶媒における前記親水性溶媒の濃度のうち少なくとも一方を調整することにより前記組成物の硬さを調整する、請求項１１又は１２に記載の製造方法。
【国際調査報告】
2019044848.tif 000024
2019044848.tif 000025
2019044848.tif 000026
2019044848.tif 000027